(57)【要約】      （修正有）【課題】新規な共重合体からなる毛髪つや出し用ポリマーを開発し、これを含有する毛髪用化粧料を提供。【解決手段】特定の式（１）で表される単量体Ｍ1を５〜９０モル％と、炭素環を置換基として持つアクリル系単量体Ｍ2を５〜９０モル％と、アミノ基、アンモニウム塩基を置換基として持つ単量体Ｍ３を３〜８０モル％含み、Ｍ１＋Ｍ２＋Ｍ３が５０モル％以上である単量体組成物を重合して得られる共重合体。2010275512.tif 000023【選択図】なし【特許請求の範囲】
【請求項１】
式（１）で表される単量体Ｍ1を５〜９０モル％と、式（２）で表される単量体Ｍ2を５〜９０モル％と、式（３）で表される単量体Ｍ３を３〜８０モル％とからなり、Ｍ１＋Ｍ２＋Ｍ３が１００モル％である単量体組成物を重合して得られる重量平均分子量５，０００〜５，０００，０００である共重合体。
【化１】
2010275512.tif 000017
（式（１）中、Ｒ1は水素原子またはメチル基を示し、Ｒ2は炭素数１〜４のアルキル基、Ｒ3は炭素数１〜８のアルキル基を示す。（ＡＯ）は炭素数２〜４のオキシアルキレン基を示し、Xは０〜１０００の整数である。）
【化２】
2010275512.tif 000018
（式（２）中、Ｒ４は水素原子またはメチル基を示し、Ｂはイソボルニル基、ベンジル基、フェノキシエチル基、２−メチル−２−アダマンチル基、２−エチル−２−アダマンチル基が選ばれる基である。）
【化３】
2010275512.tif 000019
（式（３）中、Ｒ５は水素原子またはメチル基を示し、Ｌは−（ＣＨ２）ｎ−Ｌ１、−（Ｃ＝Ｏ）Ｏ−（ＣＨ２）ｎ−Ｌ１、−（Ｃ＝Ｏ）Ｏ−（（ＣＨ２）ｍ−Ｏ）ｎ−Ｌ１または−ＣＨ２ＣＨ（ＯＨ）ＣＨ２−Ｌ１である。ｎは０〜２４、ｍは２〜５の整数を示し、Ｌ1はアミノ基、アンモニウム塩基、ピリジル基またはピリジニウム塩基を示す。）
【請求項２】
式（１）で表される単量体Ｍ1を５〜９０モル％と、式（２）で表される単量体Ｍ2を５〜９０モル％と、式（３）で表される単量体Ｍ３を３〜８０モル％と、単量体Ｍ1〜Ｍ３以外の単量体Ｍ４を５０モル％以下含んでなり、Ｍ１＋Ｍ２＋Ｍ３＋Ｍ４が１００モル％である単量体組成物を重合して得られる重量平均分子量５，０００〜５，０００，０００である共重合体。
【化４】
2010275512.tif 000020
（式（１）中、Ｒ1は水素原子またはメチル基を示し、Ｒ2は炭素数１〜４のアルキル基、Ｒ3は炭素数１〜８のアルキル基を示す。（ＡＯ）は炭素数２〜４のオキシアルキレン基を示し、Xは０〜１０００の整数である。）
【化５】
2010275512.tif 000021
（式（２）中、Ｒ４は水素原子またはメチル基を示し、Ｂはイソボルニル基、ベンジル基、フェノキシエチル基、２−メチル−２−アダマンチル基、２−エチル−２−アダマンチル基が選ばれる基である。）
【化６】
2010275512.tif 000022
（式（３）中、Ｒ５は水素原子またはメチル基を示し、Ｌは−（ＣＨ２）ｎ−Ｌ１、−（Ｃ＝Ｏ）Ｏ−（ＣＨ２）ｎ−Ｌ１、−（Ｃ＝Ｏ）Ｏ−（（ＣＨ２）ｍ−Ｏ）ｎ−Ｌ１または−ＣＨ２ＣＨ（ＯＨ）ＣＨ２−Ｌ１である。ｎは０〜２４、ｍは２〜５の整数を示し、Ｌ1はアミノ基、アンモニウム塩基、ピリジル基またはピリジニウム塩基を示す。）
【請求項３】
請求項１または２に記載の共重合体からなる毛髪つや出し用ポリマー。
【請求項４】
請求項３記載の毛髪つや出し用ポリマーを０．００１〜２０質量％含有する毛髪用化粧料。
【発明の詳細な説明】
【技術分野】
【０００１】
本発明は、共重合体、および該共重合体を有効成分とする毛髪用化粧料に関する。
【背景技術】
【０００２】
毛髪の健全な発育と維持を目的として使用される毛髪用化粧料に関しては、表面に形成された重合体の皮膜により毛髪表面が平滑になり、つやが付与されることが提案されている。しかし、この場合、毛髪表面での表面反射光強度が増し、それに起因するつや感が改善するのみである。このため、毛髪内部での内部反射光強度が十分ではなく、それに起因する輝きが改善されない。そのため、毛髪の表面反射、内部反射ともに改善する素材が求められている。
【０００３】
グリセロール（メタ）アクリレートは細胞間脂質に由来するセラミド類似構造に起因して、皮膚バリア機能や毛髪保護効果に優れた性質を有することが知られている。そして、例えば、特許文献１には、これらの重合体を含有した化粧料を提供できることが開示されている。特許文献１には、グリセロール（メタ）アクリレート単量体と疎水性モノマーとの共重合体が記載されている。しかし、この二元系ポリマーは毛髪への吸着性が不十分であり、つや出し効果も認められていない。
【０００４】
また、特許文献２には、イソボルニル（メタ）アクリレート単位またはアダマンチル（メタ）アクリレート単位を含むポリマーの毛髪への適用が提案されている。しかし、このポリマーも毛髪への吸着性が不十分で、機能を発現させるために十分な量のポリマーを毛髪表面に残存させることが困難である。
このため、毛髪への吸着性が十分であり、かつ毛髪内部での内部反射光強度を向上することのできる、新たな毛髪つや出し用ポリマーの実現が熱望されていた。
【先行技術文献】
【特許文献】
【０００５】
【特許文献１】特開２００７−１１９３７４号公報
【特許文献２】特表平１１−５０６１３３号公報
【発明の概要】
【発明が解決しようとする課題】
【０００６】
本発明の課題は、グリセロール（メタ）アクリレートに基づく、優れた被膜形成性、優れた毛髪親和性に加えて、カチオン性単量体に基づく毛髪への吸着性とイソボルニル（メタ）アクリレート、ベンジル（メタ）アクリレート、２−メチル−２−アダマンチル（メタ）アクリレート、２−エチル−２−アダマンチル（メタ）アクリレート等の高屈折率単量体に基づく光学的特性を兼ね備えた新規な共重合体を提供することにある。
本発明の別の課題は、毛髪表面へ高効率で吸着し、皮膜を形成することで表面反射光強度を改善すると同時に、高い毛髪親和性を発揮し、毛髪内部反射光強度も改善し、自然なつや・輝きを付与する毛髪つや出し用ポリマーおよび該ポリマーを利用した毛髪用化粧料を提供することにある。
【課題を解決するための手段】
【０００７】
本発明者らは、上記課題を解決するために鋭意検討を行った結果、グリセロール（メタ）アクリレートと、イソボルニル（メタ）アクリレート、ベンジル（メタ）アクリレート、２−メチル−２−アダマンチル（メタ）アクリレート、２−エチル−２−アダマンチル（メタ）アクリレート等の高屈折率単量体、およびカチオン性単量体を重合することにより新規な共重合体が得られ、前記共重合体は毛髪に対して良好な吸着性を有し、優れた皮膜形成性と毛髪親和性により、毛髪の表面反射のみならず、内部反射も増幅させることで、毛髪のつや等の光学的特性を改善することができることを見出し、本発明を完成するに至った。
【０００８】
本発明は次の［１］〜［４］である。
［１］、式（１）で表される単量体Ｍ1を５〜９０モル％と、式（２）で表される単量体Ｍ2を５〜９０モル％と、式（３）で表される単量体Ｍ３を３〜８０モル％とからなり、Ｍ１＋Ｍ２＋Ｍ３が１００モル％である単量体組成物を重合して得られる重量平均分子量５，０００〜５，０００，０００である共重合体。
【０００９】
【化１】
2010275512.tif 000002
（式（１）中、R1は水素原子またはメチル基を示し、R2は炭素数１〜４のアルキル基、R3は炭素数１〜８のアルキル基を示す。（AO）は炭素数２〜４のオキシアルキレン基を示し、Xは０〜１０００の整数である。）
【００１０】
【化２】
2010275512.tif 000003
（式（２）中、R４は水素原子またはメチル基を示し、Ｂはイソボルニル基、ベンジル基、フェノキシエチル基、２−メチル−２−アダマンチル基、２−エチル−２−アダマンチル基が選ばれる基である。）
【００１１】
【化３】
2010275512.tif 000004
（式（３）中、Ｒ５は水素原子またはメチル基を示し、Ｌは−（ＣＨ２）ｎ−Ｌ１、−（Ｃ＝Ｏ）Ｏ−（ＣＨ２）ｎ−Ｌ１、−（Ｃ＝Ｏ）Ｏ−（（ＣＨ２）ｍ−Ｏ）ｎ−Ｌ１または−ＣＨ２ＣＨ（ＯＨ）ＣＨ２−Ｌ１である。ｎは０〜２４、ｍは２〜５の整数を示し、Ｌ1はアミノ基、アンモニウム塩基、ピリジル基またはピリジニウム塩基を示す。）
【００１２】
［２］、式（１）で表される単量体Ｍ1を５〜９０モル％と、式（２）で表される単量体Ｍ2を５〜９０モル％と、式（３）で表される単量体Ｍ３を３〜８０モル％と、単量体Ｍ1〜Ｍ３以外の単量体Ｍ４を５０モル％以下含んでなり、Ｍ１＋Ｍ２＋Ｍ３＋Ｍ４が１００モル％である単量体組成物を重合して得られる重量平均分子量５，０００〜５，０００，０００である共重合体。
【００１３】
【化４】
2010275512.tif 000005
（式（１）中、R1は水素原子またはメチル基を示し、R2は炭素数１〜４のアルキル基、R3は炭素数１〜８のアルキル基を示す。（AO）は炭素数２〜４のオキシアルキレン基を示し、Xは０〜１０００の整数である。）
【００１４】
【化５】
2010275512.tif 000006
（式（２）中、R４は水素原子またはメチル基を示し、Ｂはイソボルニル基、ベンジル基、フェノキシエチル基、２−メチル−２−アダマンチル基、２−エチル−２−アダマンチル基が選ばれる基である。）
【００１５】
【化６】
2010275512.tif 000007
（式（３）中、Ｒ５は水素原子またはメチル基を示し、Ｌは−（ＣＨ２）ｎ−Ｌ１、−（Ｃ＝Ｏ）Ｏ−（ＣＨ２）ｎ−Ｌ１、−（Ｃ＝Ｏ）Ｏ−（（ＣＨ２）ｍ−Ｏ）ｎ−Ｌ１または−ＣＨ２ＣＨ（ＯＨ）ＣＨ２−Ｌ１である。ｎは０〜２４、ｍは２〜５の整数を示し、Ｌ1はアミノ基、アンモニウム塩基、ピリジル基またはピリジニウム塩基を示す。）
［３］、前記［１］または［２］項に記載の共重合体からなる毛髪つや出し用ポリマー。
［４］、毛髪つや出し用ポリマーを０．００１〜５０質量％含有する前記［３］項に記載の毛髪用化粧料。
【発明の効果】
【００１６】
本発明の共重合体は、新規の重合体であり、グリセロール（メタ）アクリレートに基づく優れた被膜形成性、毛髪親和性に加えて、カチオン性単量体に基づく毛髪への吸着性とイソボルニル（メタ）アクリレート、ベンジル（メタ）アクリレート、２−メチル−２−アダマンチル（メタ）アクリレート、２−エチル−２−アダマンチル（メタ）アクリレート等の高屈折率単量体に基づく光学的特性を兼ね備えた素材である。このため、本発明の共重合体を毛髪用化粧料の有効成分として用いた場合、毛髪表面へ高効率で吸着し、皮膜を形成してつやを付与するとともに、グリセロール（メタ）アクリレートに基づく毛髪親和性のために毛髪内部を修復し、自然なつや・輝きを付与する。
【発明を実施するための形態】
【００１７】
以下、発明をさらに詳細に説明する。
本発明の共重合体は、上記式（１）で示されるグリセロール（メタ）アクリレート（以下、単量体Ｍ１と略すことがある）と、上記式（２）で示されるイソボルニル（メタ）アクリレート、ベンジル（メタ）アクリレート、２−メチル−２−アダマンチル（メタ）アクリレート、２−エチル−２−アダマンチル（メタ）アクリレート（以下、単量体Ｍ２と略すことがある）と、上記式（３）で示されるカチオン性基含有単量体（以下、単量体Ｍ３と略すことがある）とを特定割合で重合して得られる特定の重量平均分子量を有する共重合体である。
【００１８】
式（１）において、R1は水素原子またはメチル基を示し、安定性の高さの観点からはメチル基が好ましい。
R2は炭素数１〜４のアルキレン基を示す。Ｒ２は具体的に−ＣＨ２−、−ＣＨ２ＣＨ２−、−ＣＨ２ＣＨ２ＣＨ２−、−ＣＨ２ＣＨ２ＣＨ２ＣＨ２−のいずれかであり、毛髪への吸着の点から−ＣＨ２ＣＨ２−が好ましい。R3は炭素数１〜８のアルキレン基を示す。Ｒ３は具体的に−ＣＨ２−、−ＣＨ２ＣＨ２−、−ＣＨ２ＣＨ２ＣＨ２−、−ＣＨ２ＣＨ２ＣＨ２ＣＨ２−等が挙げられ、毛髪への吸着の点から−ＣＨ２−が好ましい。（AO）はオキシアルキレン基を示し、Ａは、炭素数２〜４のアルキレン基である。前記オキシアルキレン基のアルキレン基としては、毛髪への吸着の点からエチレン基が好ましい。Xは０〜１０００の整数であり、毛髪への吸着の点からＸは０〜５００が好ましく、最も好ましくは０である。
式（１）の単量体としては、好ましくは毛髪への吸着の点グリセリル−１−メタクリロイルオキシエチルウレタンが挙げられる。
【００１９】
単量体Ｍ１は、公知の方法で製造できる。例えば、特開２００６−１５１９５３号公報に示されるように、式（４）で表される環状ケタールと式（５）で表されるイソシアナートとをウレタン化反応させて得られる化合物を、ウレタン化反応用触媒の存在下に水含有溶媒中で加水開環反応させる方法等により製造することができる。
【００２０】
【化７】
2010275512.tif 000008
【００２１】
【化８】
2010275512.tif 000009
式（４）、（５）中、Ｒ１〜Ｒ３、（ＡＯ）およびｘは式（１）と同様である。Ｒ６およびＲ７は同一であっても異なっても良く、水素原子またはメチル基またはエチル基を表す。
【００２２】
上記式（２）で示される単量体Ｍ２において、R４は水素原子またはメチル基を示し、Ｂはイソボルニル基、ベンジル基、フェノキシエチル基、２−メチル−２−アダマンチル基、２−エチル−２−アダマンチル基が選ばれる基である。
単量体Ｍ２としては、イソボルニル（メタ）アクリレート、ベンジル（メタ）アクリレート、２−メチル−２−アダマンチル（メタ）アクリレート、２−エチル−２−アダマンチル（メタ）アクリレートが挙げられる。中でも皮膜形成性の観点から、特にイソボルニル（メタ）アクリレートが好ましい。
【００２３】
上記式（３）で示される構成単位Ｍ３において、R５は水素原子またはメチル基を示し、Lは−（ＣＨ２）ｎ−Ｌ１、−（Ｃ＝Ｏ）Ｏ−（ＣＨ２）ｎ−Ｌ１、−（Ｃ＝Ｏ）Ｏ−（（ＣＨ２）ｍ−Ｏ）ｎ−Ｌ１または−ＣＨ２ＣＨ（ＯＨ）ＣＨ２−Ｌ１である。ｎは０〜２４、ｍは２〜５の整数を示し、Ｌ1はアミノ基、アンモニウム塩基、ピリジル基またはピリジニウム塩基を示す。
ここで、Ｌ1のアンモニウム塩基としてはアンモニウムクロライド、アンモニウムブロマイド、アンモニウムアセテート、アンモニウムサルフェイトが挙げられ、ピリジル基としては２−ビリジル基、３−ピリジル基、４−ピリジル基が挙げられ、ピリジニウム塩基としてはピリジニウムクロライド、ピリジニウムブロマイド、ピリジニウムアセテートが挙げられる。前記Ｌ1としては、毛髪への吸着性の観点からアンモニウムクロライドが最も好ましく挙げられる。
式（３）の単量体は、単独または２種以上組み合わせて用いることができる。
【００２４】
上記式（３）の単量体の中でも特に、アミノエチル（メタ）アクリレート、２−（Ｎ，Ｎ−ジメチルアミノ）エチル（メタ）アクリレート、Ｎ，Ｎ，Ｎ−トリメチル−Ｎ−（２−（メタ）アクリルオキシエチル）アンモニウムクロライド、Ｎ，Ｎ−ジメチル−Ｎ−ベンジル−Ｎ−（２−（メタ）アクリルオキシエチル）アンモニウムクロライド、Ｎ，Ｎ，Ｎ−トリメチル−Ｎ−（２−ヒドロキシ−３−（メタ）アクリルオキシプロピル）アンモニウムクロライドが毛髪への吸着の点から最も好ましく挙げられる。
【００２５】
本発明に用いることのできる単量体Ｍ１〜Ｍ３以外の他の単量体である単量体Ｍ４としては、具体的には（Ａ）疎水性モノマー、（Ｂ）親水性モノマーが挙げられる。（Ａ）疎水性モノマーとしては、メチル（メタ）アクリレート、エチル（メタ）アクリレート、プロピル（メタ）アクリレート、ブチル（メタ）アクリレート、ヘキシル（メタ）アクリレート、２−エチルヘキシル（メタ）アクリレート、デシル（メタ）アクリレート、ドデシル（メタ）アクリレート、テトラデシル（メタ）アクリレート、ヘキサデシル（メタ）アクリレート、オクタデシル（メタ）アクリレート、ドコサニル（メタ）アクリレート、シクロヘキシル（メタ）アクリレート、グリシジル（メタ）アクリレート、（メタ）アクリロイルオキシプロピルトリメトキシシラン、スチレン、メチルスチレン、クロロメチルスチレン、メチルビニルエーテル、ブチルビニルエーテル、酢酸ビニル、（メタ）アクリルアミド、塩化ビニル、塩化ビニリデン、エチレン、プロピレン、イソブチレン、アクリロニトリル等が挙げられ；（Ｂ）親水性モノマーとしては、ポリエチレングリコールモノ（メタ）アクリレート、ポリプロピレングリコールモノ（メタ）アクリレート、ポリテトラメチレングリコールモノ（メタ）アクリレート、ポリプロピレングリコールポリエチレングリコールモノ（メタ）アクリレート、２−ヒドロキシエチル（メタ）アクリレート、２−ヒドロキシブチル（メタ）アクリレート、４−ヒドロキシブチル（メタ）アクリレート、グリコ−２−ヒドロキシエチルモノメタクリレート、N-ビニル−２−ピロリドン等が挙げられる。上記のモノマーの中でもアルキル（メタ）アクリレートが好ましく、その中でも被膜形成性の観点からブチル（メタ）アクリレートがもっとも好ましい。また、これらの単量体は１種でも２種以上の混合物であっても良い。
【００２６】
本発明の共重合体は、上記単量体Ｍ１〜Ｍ３または単量体Ｍ１〜Ｍ４を特定割合で重合させて得られる。単量体Ｍ１の割合は５〜９０モル％、単量体Ｍ２の割合は５〜９０モル％、単量体Ｍ３の割合は３〜８０モル％である。また、単量体Ｍ４の割合は５０モル％以下であり、好ましくは０．０１〜４０モル％である。ここで共重合体が単量体Ｍ１〜Ｍ３のみからなるとき、Ｍ１＋Ｍ２＋Ｍ３は１００モル％である。また、共重合体が単量体Ｍ１〜Ｍ４からなるとき、Ｍ１＋Ｍ２＋Ｍ３は５０モル％より多く、Ｍ４の割合は５０モル％以下であり、Ｍ１＋Ｍ２＋Ｍ３＋Ｍ４は１００モル％である。単量体Ｍ１の割合が上記範囲未満では、毛髪への親和性が損なわれ、単量体Ｍ２の割合が上記範囲未満では、毛髪輝度改善効果が十分に発揮できず、また単量体Ｍ３の割合が上記範囲未満では、毛髪への吸着性が不十分であり、所望の効果が十分発揮できない。共重合体が単量体Ｍ１〜Ｍ４からなるとき、単量体Ｍ１＋Ｍ２＋Ｍ３の含有量が５０モル％より多く、Ｍ１＋Ｍ２＋Ｍ３＋Ｍ４が１００モル％であれば本発明における毛髪のつや出し効果を発揮する上で問題ないが、好ましくは単量体Ｍ１＋Ｍ２＋Ｍ３の含有量は８０モル％以上であり、本発明における毛髪のつや出し効果を最も発揮する観点からは単量体Ｍ１＋Ｍ２＋Ｍ３の含有量は１００モル％が最も好ましい。
【００２７】
本発明において、共重合体の重量平均分子量は、５，０００〜５，０００，０００、好ましくは１０，０００〜２，０００，０００の範囲である。該分子量が２，０００，０００を超えると共重合体の粘度が極端に高くなり、ハンドリング性が悪い上に化粧料への配合が困難となる恐れがある。
【００２８】
本発明の共重合体は、例えば、上記単量体Ｍ１、単量体Ｍ２および単量体Ｍ３を含み、必要に応じて、本願の所望の効果を損なわない範囲で、単量体Ｍ１、Ｍ２、Ｍ３と重合可能な他の重合性単量体を含む単量体組成物を、重合開始剤の存在下、窒素、二酸化炭素、ヘリウム等の不活性ガス雰囲気において、ラジカル重合する方法によって容易に得ることができる。
ラジカル重合としては、例えば、塊状重合、懸濁重合、乳化重合、溶液重合等の公知の方法が挙げられる。精製等の観点からは溶液重合が好ましい。
【００２９】
本発明の共重合体のより具体的な製造方法としては、次のような方法が挙げられる。
まず、エタノール/水（＝８/２、ｗｔ/ｗｔ）混合液等の単量体組成物が溶解する溶媒を使用し、それに、上記単量体組成物を通常５〜３０質量％溶解させる。重合開始剤として、例えば、アゾビスイソブチロニトリル（ＡＩＢＮ）を、単量体組成物１００質量部に対して、通常２〜７質量部添加し、窒素等の不活性ガス雰囲気中、通常４０〜１００℃、好ましくは６０〜８０℃の温度で、３〜１５時間重合させる方法が挙げられる。
【００３０】
また、単量体Ｍ１〜Ｍ３の割合を変更したポリマーを製造するには、上記単量体組成物における単量体Ｍ１〜Ｍ３の仕込み比を変更することにより行うことができる。
分子量の調整は、例えば、重合開始剤の濃度や重合濃度を変化させる方法等により行うことができる。
【００３１】
得られたポリマーの精製は、例えば、再沈殿法、透析法、限外濾過法等の一般的な精製方法により行うことができる。
【００３２】
本発明の共重合体は、本発明の毛髪つや出し用ポリマーとして使用することができる。
【００３３】
毛髪のつやには、毛髪の表面反射によるつやと内部反射によるつやの２つが存在する。
傷んだ毛髪は、毛髪の表面にある疎水性の層が失われ、キューティクルもリフトアップすることで毛髪表面の反射光強度が低下してしまう。
そこで、毛髪表面に優れた光学的特性をもつポリマーの膜を形成することで、毛髪表面の反射光強度を改善することができる。
【００３４】
一方、毛髪の内部反射によるつやについては、毛髪の内部に入射した光が反射することで得られる。傷んだ毛髪は細胞間脂質の漏れ出しにより、毛髪内部に空洞が生じる。このため、毛髪内部に入射した光が乱反射を起こし、つやが低下する。
そこで、毛髪内部に生じた空洞を減らすことで、入射した光の乱反射が抑制され、反射光強度が向上し、毛髪の内部反射によるつやを改善することができる。
【００３５】
本発明の毛髪つや出しポリマーは、毛髪表面を覆うだけでなく、毛髪内部に入り込み、毛髪内部に生じた空洞を修復することで毛髪の内部反射によるつやを改善することができる。
【００３６】
毛髪のつやの測定は、ゴニオフォトメーターを用いて行うことができる。例えば、毛髪を試料台に１１本平行に並べ、ゴニオフォトメーターＧＰ−５（（株）村上色彩技術研究所製）を用い、２５℃、６０％ＲＨの恒温恒湿室にて毛髪のつやの測定を行うことができる。
具体的には、後述する実施例に示す式（Ａ）および式（Ｂ）により算出することができる。
【００３７】
本発明の毛髪用化粧料は、本発明の上記毛髪つや出し用ポリマーを含有する。
本発明の化粧料において、毛髪つや出し用ポリマーの濃度は、化粧料全量基準で、通常０．００１〜２０重量％が好ましく、０．０１〜１０重量％が特に好ましい。濃度が０．００１質量％未満の場合、毛髪のつや出し向上が不十分になる恐れがある。一方、濃度が２０質量％を超えると、化粧料の粘度が高くなり、ハンドリング性が悪くなる恐れがある。
【００３８】
本発明の毛髪用化粧料に用いることのできる化粧用材料としては、公知の化粧料材料を広く用いることができるが、具体的には水、エタノール、１，３−ブチレングリコール、ポリエチレングリコール、グリセリン、ジグリセリン、ポリグリセリン等の水酸基含有低分子化合物；コンドロイチン硫酸ナトリウム、ヒアルロン酸、アラビアガム、アルギン酸ナトリウム、カラギーナン、メチルセルロース、ヒドロキシエチルセルロース、カルボキシメチルセルロース、カルボキシビニルポリマー、ポリビニルアルコール、ポリビニルピロリドン、ポリアクリル酸ナトリウム等の水溶性ポリマー；アニオン性、カチオン性、両性イオン性等の界面活性剤；酸化亜鉛、酸化チタン等の無機粉体；セルロース粉末、シルク粉末、ポリエチレン粉末、ポリスチレン粉末等の有機粉体；ホスファチジルコリン、ホスファチジルセリン、ホスファチジルエタノールアミン、ホスファチジルグリセロール、ホスファチジルイノシトール、スフィンゴリン脂質、シリコーン油、油脂類、炭化水素類、高級脂肪酸エステル、アミノ酸誘導体類、フッ素系油剤類、高重合度のジメチルポリシロキサン、アルコキシ変性シリコーン、炭化水素ワックス、ラノリン誘導体等が挙げられる。
【００３９】
本発明の毛髪用化粧料の種類は特に限定されず、例えばシャンプー、リンス、ヘアミスト、ヘアクリーム、ヘアフォーム、ヘアトニック等が挙げられる。
【００４０】
本発明の共重合体は、上記毛髪用化粧料の他に、例えば、化粧水、乳液、クリーム、美容液、ファンデーション等のスキンケア化粧料やメイクアップ化粧料、マッサージ化粧料、パック化粧料に用いることもできる。更に浴用剤として用いることができる他、ボディシャンプー、ハンドソープ等のボディケア化粧料にも用いることができる。
【００４１】
本発明の化粧料は、化粧料の種類や化粧料材料の種類等に応じて公知の方法に準じて適宜製造することができる。
【実施例】
【００４２】
次に合成例、実施例および比較例により本発明の内容を更に詳細に説明するが、本発明はこれらに限定されない。なお、例中の各種分析は、以下の方法に従って実施した。
【００４３】
１．ポリマーの分子量分析
［分子量測定］
共重合体の分子量は、試験溶液を、次のＧＰＣ（ゲルパーミエーションクロマトグラフィー）の条件により測定した。試験溶液の調製は、まず、試料重合体を０．５質量％の臭化リチウムを含むクロロホルム/メタノール（＝６/４、ｖ/ｖ）混合溶媒に溶解させた。次いで、０．５質量％の重合体溶液を調製し、この溶液を０．４５μｍのメンブランフィルターで濾過することにより行った。
【００４４】
［ＧＰＣ分析の条件］
カラム；ＰＬｇｅ１５μｍＭＩＸＥＤ−Ｃ、２本直列（ポリマー・ラボラトリー社製）、溶出溶媒；０．５質量％の臭化リチウムを含むクロロホルム/メタノール（＝６/４、ｖ/ｖ）混合溶媒、検出；示差屈折計、重量平均分子量（Ｍｗ）測定の際の標準物質；ＰＭＭＡ（ポリマー・ラボラトリー社製）、流速；１．０ｍＬ/分、試料溶液使用量；２０μＬ、カラム温度；４０℃、東ソー社製インテグレーター内蔵分子量計算プログラム（ＳＣ−８０２０用ＧＰＣプログラム）を用いた。
【００４５】
２．ＩＲ分析
重合体の試料をメタノールに溶解させ、ＦＴ／ＩＲ−６１００（日本電子データム社製）を用いて薄膜法により行った。
３．ＮＭＲ分析
重合体の試料を重メタノールに溶解させ、ＦＴ ＮＭＲ ＡＬ４００（日本電子データム社製）を用いて行った。
４．有機元素分析
重合体の試料を、機種パーキンエルマー２４００ＩＩ−ＣＨＮＳ／ｉアナライザーを用いて元素分析することにより行った。
【００４６】
実施例１（ポリマー１の製造）
単量体Ｍ１成分として式（６）
【００４７】
【化９】
2010275512.tif 000010
の化合物（以下、ＧＬＹＭＯＵと略称、日油株式会社製）１．１ｇと、単量体Ｍ２成分としてイソボルニルメタアクリレート（以下、ＩｂＭＡと略称、三菱レイヨン株式会社製）１０．２ｇと、単量体Ｍ３成分としてＮ，Ｎ，Ｎ−トリメチル−Ｎ−（２−メタアクリルオキシエチル）アンモニウムクロライド（以下、ＤＭＣと略称、三菱レイヨン株式会社製）８．６ｇとを、エタノール／水（＝８／２、ｗｔ／ｗｔ）混合液１８０ｇに溶解し、窒素ガスにて反応容器内を十分に置換した。この溶液に、ＡＩＢＮ０．８５ｇを加え、６０℃の温浴中に浸漬して８時間加熱重合した。冷却後、重合液を３リットルのジチルエーテル中にかき混ぜながら滴下し、析出した沈殿を濾過し、４８時間室温で真空乾燥を行って、ポリマー１を１５．８ｇ得た。得られた共重合体であるポリマー１の重量平均分子量は５８７，０００であった。以下に、ポリマー１のＩＲ、ＮＭＲ、元素分析のデータを示す。
【００４８】
＜ポリマー１＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００４９】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００５０】
元素分析データ：実測値：C；６３．８７％、H；９．１１％、N；３．１０％（理論値：C；６３．９５％、H；９．２１％、N；３．２３％）
ケルダール窒素含量３．１７％（理論値３．２３％）
【００５１】
実施例２〜１７（ポリマー２〜１７の製造）
単量体Ｍ１成分、単量体Ｍ２成分、単量体Ｍ３成分を表１−１および表１−２のポリマー２〜１７欄に示す組成に変えた以外は、実施例１と同様に行った。それぞれ表１−１および表１−２のポリマー２〜１７欄に示す収量の共重合体を得た。得られた共重合体である重量平均分子量は表１−１および表１−２のポリマー２〜１７欄に示した。
【００５２】
【表１】
2010275512.tif 000011
（表１−１中、略号の説明）
ＢｚＭＡ：ベンジルメタアクリレート (三菱レイヨン株式会社製)
【００５３】
【表２】
2010275512.tif 000012
（表１−２中、略号の説明）
ＰｈＥＡ：フェノキシエチルアクリレート (大阪有機化学工業株式会社製)
ＭＡＤＭＡ：２−メチル−２−アダマンチルメタアクリレート (出光興産株式会社製)
ＡＥＭＡ：アミノエチルメタアクリレート (アルドリッチ社製)
ＤＭＡＥＭＡ：２−（Ｎ，Ｎ−ジメチルアミノ）エチルメタアクリレート (三菱レイヨン株式会社製)
ＤＭＬ：Ｎ，Ｎ−ジメチル−Ｎ−ベンジル−Ｎ−（２−メタアクリルオキシエチル）アンモニウムクロライド (三菱レイヨン株式会社製)
ＢＭＡ：ブチルメタアクリレート (日油株式会社製)
ＧＬＹＭＯＵ（５ＥＯ）：式（７）の化合物（日油株式会社製）
【００５４】
【化１０】
2010275512.tif 000013
【００５５】
ＧＬＹＭＯＵ（１００ＥＯ）：式（８）の化合物（日油株式会社製）
【００５６】
【化１１】
2010275512.tif 000014
【００５７】
以下に、ポリマー２〜１７のＩＲ、ＮＭＲ、元素分析のデータを、＜ポリマー２＞〜＜ポリマー１７＞に示す。
【００５８】
＜ポリマー２＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００５９】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００６０】
元素分析データ：実測値：C；50.32％、H；7.23％、N；5.47％（理論値：C；４９．９６％、H；７．１０％、N；５．４６％）
ケルダール窒素含量5.47％（理論値５．４６％）
【００６１】
＜ポリマー３＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００６２】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００６３】
元素分析データ：実測値：C；50.86％、H；7.66％、N；5.87％（理論値：C；５１．３２％、H；７．７６％、N；５．８３％）
ケルダール窒素含量5.84％（理論値５．８３％）
【００６４】
＜ポリマー４＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００６５】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００６６】
元素分析データ：実測値：C；72.89％、H；9.72％、N；0.79％（理論値：C；７３．０７％、H；９．６８％、N；０．６３％）
ケルダール窒素含量0.76％（理論値０．６３％）
【００６７】
＜ポリマー５＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００６８】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００６９】
元素分析データ：実測値：C；61.31％、H；8.42％、N；3.13％（理論値：C；６１．５６％、H；８．３７％、N；３．００％）
ケルダール窒素含量3.12％（理論値３．００％）
【００７０】
＜ポリマー６＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００７１】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００７２】
元素分析データ：実測値：C；53.89％、H；8.75％、N；6.12％（理論値：C；５４．１１％、H；８．６０％、N；５．９２％）
ケルダール窒素含量6.06％（理論値５．９２％）
【００７３】
＜ポリマー７＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００７４】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００７５】
元素分析データ：実測値：C；59.46％、H；8.45％、N；3.92％（理論値：C；５８．８３％、H；８．４１％、N；４．０２％）
ケルダール窒素含量３．９９％（理論値４．０２％）
【００７６】
＜ポリマー８＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００７７】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００７８】
元素分析データ：実測値：C；60.82％、H；8.92％、N；3.91％（理論値：C；60.76％、H；8.77％、N；3.80％）
ケルダール窒素含量3.82％（理論値3.80％）
【００７９】
＜ポリマー９＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００８０】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）、７．２−７．５ｐｐｍ（−C６H５）
【００８１】
元素分析データ：実測値：C；57.92％、H；7.32％、N；4.26％（理論値：C；５７．３５％、H；７．３９％、N；４．３３％）
ケルダール窒素含量４．２８％（理論値４．３３％）
【００８２】
＜ポリマー１０＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００８３】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）、７．２−７．５ｐｐｍ（−C６H５）
【００８４】
元素分析データ：実測値：C；56.30％、H；7.14％、N；4.22％（理論値：C；５５．８６％、H；７．２０％、N；４．２１％）
ケルダール窒素含量４．２５％（理論値４．２１％）
【００８５】
＜ポリマー１１＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００８６】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００８７】
元素分析データ：実測値：C；60.32％、H；8.31％、N；3.83％（理論値：C；５９．５８％、H；８．２６％、N；３．９５％）
ケルダール窒素含量３．９２％（理論値３．９５％）
【００８８】
＜ポリマー１２＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）
【００８９】
ＮＭＲ：０．８−１．２ｐｐｍ（CH3-C-）、１．４−２．２ｐｐｍ（−CH2CH2-、−CHCH-）、３．５−５．０ｐｐｍ（−CH2CH2O-、-C-CH-O-）
【００９０】
元素分析データ：実測値：C；60.68％、H；8.31％、N；４．３８％（理論値：C；６０．３４％、H；８．３６％、N；４．４９％）
ケルダール窒素含量４．４５％（理論値４．４９％）
【００９１】
＜ポリマー１３＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）
【００９２】
ＮＭＲ：０．８−１．２ｐｐｍ（CH3-C-）、１．４−２．２ｐｐｍ（−CH2CH2-、−CHCH-）、３．５−５．０ｐｐｍ（−CH2CH2O-、-C-CH-O-）
【００９３】
元素分析データ：実測値：C；61.54％、H；8.67％、N；４．２３％（理論値：C；６１．３５％、H；８．５９％、N；４．３１％）
ケルダール窒素含量４．２８％（理論値４．３１％）
【００９４】
＜ポリマー１４＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００９５】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）、７．２−７．５ｐｐｍ（−C６H５）
【００９６】
元素分析データ：実測値：C；62.34％、H；8.24％、N；２．２１％（理論値：C；６２．１６％、H；８．１３％、N；２．３２％）
ケルダール窒素含量２．２９％（理論値２．３２％）
【００９７】
＜ポリマー１５＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【００９８】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【００９９】
元素分析データ：実測値：C；５８．２４％、H；８．９０％、N；３．２４％（理論値：C；５７．７５％、H；８．５９％、N；３．００％）
ケルダール窒素含量３．１２％（理論値３．００％）
【０１００】
＜ポリマー１６＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１０１】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１０２】
元素分析データ：実測値：C；５５．３１％、H；９．１３％、N；０．６１％（理論値：C；５５．１０％、H；９．００％、N；０．５２％）
ケルダール窒素含量０．５５％（理論値０．５２％）
【０１０３】
＜ポリマー１７＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）。
【０１０４】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１０５】
元素分析データ：実測値：C；６０．８９％、H；８．７８％、N；２．８５％（理論値：C；６１．２２％、H；８．８５％、N；２．９２％）
ケルダール窒素含量２．８９％（理論値２．９２％）
【０１０６】
参考例１〜９（ポリマー１８〜２６の製造）
単量体Ｍ１成分、単量体Ｍ２成分、単量体Ｍ３成分を表２のポリマー１８〜２６欄に示す組成に変えた以外は、実施例１と同様に行った。それぞれ表２のポリマー１８〜２６欄に示す収量の共重合体を得た。得られた共重合体である重量平均分子量は表２のポリマー１８〜２６欄に示した。
【０１０７】
【表３】
2010275512.tif 000015
【０１０８】
以下に、ポリマー１８〜２６のＩＲ、ＮＭＲ、元素分析のデータを、＜ポリマー１８＞〜＜ポリマー２６＞に示す。
【０１０９】
＜ポリマー１８＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）
【０１１０】
ＮＭＲ：０．８−１．２ｐｐｍ（CH3-C-）、１．４−２．２ｐｐｍ（−CH2CH2-、−CHCH-）、３．５−５．０ｐｐｍ（−CH2CH2O-、-C-CH-O-）
【０１１１】
元素分析データ：実測値：C；56.34％、H；7.89％、N；4.19％（理論値：C；56.12％、H；7.72％、N；4.09％）
ケルダール窒素含量4.12％（理論値4.09％）
【０１１２】
＜ポリマー１９＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１１３】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１１４】
元素分析データ：実測値：C；49.71％、H；7.50％、N；6.12％（理論値：C；49.50％、H；7.36％、N；5.95％）
ケルダール窒素含量6.00％（理論値5.95％）
【０１１５】
＜ポリマー２０＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１１６】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１１７】
元素分析データ：実測値：C；62.82％、H；9.34％、N；3.74％（理論値：C；62.78％、H；9.22％、N；3.66％）
ケルダール窒素含量3.69％（理論値3.66％）
【０１１８】
＜ポリマー２１＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１１９】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１２０】
元素分析データ：実測値：C；４９．５２％、H；７．２１％、N；5.50％（理論値：C；４９．３８％、H；７．００％、N；５．５３％）
ケルダール窒素含量５．５０％（理論値５．５３％）
【０１２１】
＜ポリマー２２＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１２２】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１２３】
元素分析データ：実測値：C；50.35％、H；7.78％、N；6.12％（理論値：C；50.22％、H；7.63％、N；6.04％）
ケルダール窒素含量6.09％（理論値6.04％）
【０１２４】
＜ポリマー２３＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１２５】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１２６】
元素分析データ：実測値：C；７４．１０％、H；9.88％、N；０．４２％（理論値：C；７４．３３％、H；９．７９％、N；０．３１％）
ケルダール窒素含量０．３７％（理論値０．３１％）
【０１２７】
＜ポリマー２４＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１２８】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１２９】
元素分析データ：実測値：C；60.65％、H；8.34％、N；3.11％（理論値：C；59.85％、H；8.15％、N；3.33％）
ケルダール窒素含量3.21％（理論値3.33％）
【０１３０】
＜ポリマー２５＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１３１】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１３２】
元素分析データ：実測値：C；５２．６２％、H；8.64％、N；6.23％（理論値：C；５２．７２％、H；８．６７％、N；６．５１％）
ケルダール窒素含量６．４８％（理論値６．５１％）
【０１３３】
＜ポリマー２６＞
ＩＲ：３３３２ｃｍ−１（−OH）、２９５３ｃｍ−１（−CH）、１７２４ｃｍ−１（C=O）、１５３１ｃｍ−１（−NH）、１４７８ｃｍ−１（−CH）、１３９０ｃｍ−１（C-N）、１２６２ｃｍ−１（C-O-C）、９５５ｃｍ−１（−N（CH3）3）
【０１３４】
ＮＭＲ：０．８−１．２ｐｐｍ（CH3-C-）、１．４−２．２ｐｐｍ（−CH2CH2-、−CHCH-）、３．３ｐｐｍ（−N（CH3）3）、３．５−５．０ｐｐｍ（−CH2CH2O-、-C-CH-O-）
【０１３５】
元素分析データ：実測値：C；６３．１６％、H；９．００％、N；１．８２％（理論値：C；６３．３０％、H；９．１０％、N；１．９９％）
ケルダール窒素含量１．９１％（理論値１．９９％）
【０１３６】
実施例１８
（毛髪調製）
同一人黒髪（（株）ビューラックスより購入）を１質量％ポリオキシエチレンラウリル硫酸ナトリウム水溶液中にて１分間すすぎ洗いした後、流水で洗浄した。次いで、タオルドライし、ドライヤーで乾燥した。これを５質量％過酸化水素水と３質量％アンモニア水を重量比で１：１の割合で混合した水溶液に室温で２０分間浸漬後、流水で洗浄した。次いで、タオルドライし、ドライヤーで乾燥した。このブリーチ処理を１０回繰り返すことによりダメージ毛髪とした。
【０１３７】
（毛髪のつや評価）
実施例１〜１７、参考例１〜８で得られたポリマー１〜２６をそれぞれ１．０ｇとり、これを蒸留水９９．０ｇに溶解した溶液に、毛髪調製により得たダメージ毛髪１ｇを１分間浸漬後、流水で洗浄し、ドライヤーで乾燥させた。該毛髪を試料台に１１本並べ、ゴニオフォトメーターＧＰ−５（（株）村上色彩技術研究所製）を用い、２５℃、６０％ＲＨの恒温恒湿室にて毛髪のつやの測定を行った。具体的には、光の入射角度を３０°とし、入射光の向きを毛軸の方向と一致させた後、受光角を変角させて反射光分布を測定し、以下の式（Ａ）により表面反射を、また式（Ｂ）により内部反射を算出した。
【０１３８】
表面反射（Ｇ）＝Ｓｆ／ｄ・・・（Ａ）
内部反射（Ｔ）＝（Ｓｒ／Ｓｆ）×１０・・・（Ｂ）
【０１３９】
ここで、ｄは毛髪の法線方向の拡散反射、Ｓｆは毛髪の鏡面反射ピーク強度、Ｓｒは毛髪の内部反射の最大ピーク強度である。結果を未処理ダメージ毛髪のつや測定結果を１００としたときの相対値として表３に示した。
【０１４０】
【表４】
2010275512.tif 000016
【０１４１】
表３より、本発明のポリマー１〜１７の毛髪つや出し用ポリマーは、参考例であるポリマー１８〜２６に比べて、毛髪のつや評価において優れた結果をしめすことがわかる。本発明のポリマー１〜１７は、毛髪つや出し用ポリマーとして有効であった。